"pHの変化で色が変化する染料を含むイオン交換樹脂からなる感湿変色インジケータ。イオン交換樹脂が,膜状又は管状である請求項1に記載の感湿変色インジケータ。染料が,食品添加物のブリリアントブルーFCF,ファストグリーンFCF又はメチルバイオレットである請求項1又は2に記載の感湿変色インジケータ。染料が,食品添加物のブリリアントブルーFCF及びサンセットイエローFCFである請求項1または2に記載の感湿変色インジケータ。請求項1乃至4のいずれかに記載の感湿変色インジケータからなる空気配管又はガス配管。加圧空気の配管の少なくとも一部が請求項5に記載の配管である空圧機器。請求項1乃至4のいずれかに記載の感湿変色インジケータを配管として構成されるガス分析器。請求項1乃至4のいずれかに記載の感湿変色インジケータを配管として構成される膜式乾燥器。請求項1乃至4のいずれかに記載の感湿変色インジケータからなる中空糸の内部又は外部にガスを導入し,中空糸の内部と外部の水蒸気分圧の差を利用してガス中の水分を移動させる除湿装置。請求項1乃至4のいずれかに記載の感湿変色インジケータからなる中空糸の内部又は外部にガスを導入し,中空糸の内部と外部の水蒸気分圧の差を利用してガス中の水分を移動させる加湿装置。しかし,これらの従来方法は,配管内の乾湿を監視する方法としては,着色料や指示薬のほかにシリカゲル部材又は非プロトン性の極性溶媒を必要とすることから,簡易な方法とはいえない。また,シリカゲルを用いた方法は,監視対象である配管内にシリカゲル製のインジケータを配置する空間を必要すること,配管内にシリカゲル製のインジケータを設置すると圧力損失の発生要因となること,繰り返しの使用によりシリカゲルの粉砕破壊を引き起こし目詰まり等の原因となることから,配管内の乾湿を監視する方法としては,容易に採用できない。また,配管以外の分野においても,依然として環境中の乾湿を監視する方法として容易なものが求められている。そこで,本発明は,簡易に乾湿監視をする手段を提供することを目的とする。本発明は,pHの変化で色が変化する染料を含むイオン交換樹脂からなる感湿変色インジケータを提供することにより,上記課題を解決したものである。pHの変化で色が変化する染料としては,ブリリアントブルーFCF化1,ファストグリーンFCF化2又はメチルバイオレット化3を使用することができる。pHの変化で色が変化する染料としてブリリアントブルーFCFを使用する場合は,染料としてサンセットイエローFCF化4を併用すると,コントラストがより鮮やかになる。R1=CH3又はHR2=CH3又はH本発明の空気配管又はガス配管は,本発明の感湿変色インジケータからなる。本発明の空圧機器は,加圧空気の配管の少なくとも一部が本発明の配管である。本発明のガス分析器は,本発明の感湿変色インジケータを配管として構成される。本発明の膜式乾燥器は,本発明の感湿変色インジケータを配管として構成される。本発明の除湿装置は,本発明の感湿変色インジケータからなる中空糸の内部又は外部にガスを導入し,中空糸の内部と外部の水蒸気分圧の差を利用してガス中の水分を移動させる。本発明の加湿装置は,本発明の感湿変色インジケータからなる中空糸の内部又は外部にガスを導入し,中空糸の内部と外部の水蒸気分圧の差を利用してガス中の水分を移動させる。本発明によれば,樹脂に感湿呈色機能を持たせることになるため,樹脂の表面や内部の湿度を簡易に判別することができる。また,該樹脂を配管に適用することで,配管内の結露検出等の乾湿監視が容易な配管を提供することができる。イオン交換樹脂からなる感湿変色インジケータは,イオン交換樹脂を,pHの変化で色が変化する染料を水に溶解した水溶液に含浸させることにより製造することができる。該感湿呈色性樹脂を膜状や管状に成形することにより,膜状又は管状の感湿変色インジケータを製造することができる。イオン交換樹脂を溶融成形方法により膜状や管状に成形したものをpHの変化で色が変化する染料で染色することにより,膜状又は管状の感湿変色インジケータを製造することができる。膜状又は管状の感湿変色インジケータの構造補強材として,不織布や異種材中空糸等を用いることができる。例えば,不織布や異種材中空糸等にイオン交換樹脂溶液を塗布含浸し,膜状に成形したものを,pHの変化で色が変化する染料で染色することにより,感湿変色インジケータを製造することもできる。イオン交換樹脂としては,カチオン基性イオン交換樹脂,アニオン基性イオン交換樹脂が例示でき,各々の樹脂についてフッ素系樹脂,炭化水素系樹脂のものが例示できる。これら樹脂の代表的なものとして,スルホン酸基,カルボン酸基の交換基を有するものがあるが,電離しやすく呈色性に優れるスルホン酸基のものが好ましいと考えられる。このイオン交換樹脂からなる感湿変色インジケータは,水分が付着すると,イオン交換樹脂中の交換基が電離しやすくなるため,付着した染料が酸性下における色を呈することとなり,該感湿変色インジケータ全体がかかる色を呈すると考えられる。他方,乾燥下では,この交換基が電離しにくくなるため,付着した染料は塩基性下における色を呈し,該感湿変色インジケータ全体がかかる色を呈すると考えられる。カチオン基性のイオン交換樹脂では,pHの変化で色が変化する染料としては,ブリリアントブルーFCF食用青色1号及びそのアルミニウムレーキ,ファストグリーンFCF食用緑色3号及びそのアルミニウムレーキ又はメチルバイオレットを使用することができる。これらの染料は,フッ素系樹脂との組み合わせであることが好ましい。pHの変化で色が変化する染料としてブリリアントブルーFCFを使用する場合は,染料としてサンセットイエローFCF食用黄色5号及びそのアルミニウムレーキを併用すると,コントラストがより鮮やかになる。カチオン基性のイオン交換樹脂では,pHの変化で色が変化する染料としては,酸性域で色が変化する染料を使用することが好ましいと考えられる。アニオン交換基のイオン交換樹脂では,pHの変化で色が変化する染料としては,塩基性のものが好ましいと考えられる。図1に示すように,本発明に係る感湿変色インジケータを管状に成形したものを,空圧機器等の配管として用いることができる。これらの装置において,電磁弁1から制御された空気が配管2を通してエアシリンダ3に供給され,エアシリンダ3を駆動する。この配管の材料を本発明の感湿変色インジケータにすることにより,結露を検出できる。この場合は,配管内の温度低下,加圧及び減圧により万一内部で結露が生じた場合にも,目視で結露を容易に検出できる。また,配管の全長にわたって本発明の感湿変色インジケータを用いるのではなく,結露しやすい部分のみに用いてもよい。実施例1スルホン酸基を有するフッ素系イオン交換樹脂旭硝子株式会社製フレミオンを管状に成形したもの外径6mm,内径4mm,長さ約15cmを,染料のブリリアントブルーFCF0.09gとサンセットイエローFCF0.4gを水100mlに溶解して作製した水溶液に浸漬させ,18時間室温で放置した。その後,このイオン交換樹脂を取り出して水で洗浄したところ,イオン交換樹脂は緑色に着色していた。このイオン交換樹脂を室温で放置し,乾燥させたところ,黄色に変化した。このイオン交換樹脂に再び水を付着させたところ,鋭敏に緑色に変色し,明瞭な湿度表示色が得られた。乾燥と湿潤を複数回繰り返しても,このイオン交換樹脂の色は可逆的に変化した。実施例2スルホン酸基を有するフッ素系イオン交換樹脂膜旭硝子株式会社製フレミオンを中空糸状に成形して作製して得た該中空糸外径6mm,内径4mm,長さ約15cmを,染料のファストグリーンFCF0.5gを水100mlに溶解して作製した水溶液に浸漬させ,18時間室温で放置した。その後,このイオン交換樹脂を水で洗浄したところ,イオン交換樹脂は濃緑色に着色していた。このイオン交換樹脂を室温で放置し,乾燥させたところ,橙色に変化した。このイオン交換樹脂に水を付着させたところ,鋭敏に濃緑色に変色し,明瞭な湿度表示色が得られた。乾燥と湿潤を複数回繰り返しても,このイオン交換樹脂の色は可逆的に変化した。実施例3スルホン酸基を有するフッ素系イオン交換樹脂旭硝子株式会社製フレミオンを管状に成形したもの外径6mm,内径4mm,長さ約15cmを,染料のメチルバイオレット0.5gを水100mlに溶解して作製した水溶液に浸漬させ,18時間室温で放置した。その後,イオン交換樹脂を水で洗浄したところ,イオン交換樹脂はこげ茶色に着色していた。このイオン交換樹脂を室温で放置し,乾燥させたところ,赤色に変化した。このイオン交換樹脂に水を付着させたところ,鋭敏にこげ茶色に変色し,明瞭な湿度表示色が得られた。乾燥と湿潤を複数回繰り返しても,このイオン交換樹脂の色は可逆的に変化した。"